(57)【要約】  本明細書において、タバコ又はシガレットパッケージ等のパッケージ用の防湿フィルムが提供される。フィルムは、生分解性であると共に透明であるポリ乳酸（「ＰＬＡ」）を含む。フィルムは、比較的低い融点を有する２つの外側層に比べ、比較的高い融点を有するベース層を有するＰＬＡの複数の層を含む。外側層は、フィルムにヒートシール能力を提供する。フィルムは、原子層堆積（「ＡＬＤ」）コーティング法を使用して、酸化アルミニウム、酸化チタン及び／又は酸化アルミニウムチタンからなる金属酸化物層でコーティングされる。ＰＬＡフィルムへのＡＬＤコーティングは、ＡＬＤ金属酸化物層の亀裂を誘発する折り目をフィルムに付けた後に、４ｇ／ｍ２／日未満の透湿度をもたらす。
2019520277.tif 000002
【特許請求の範囲】
【請求項１】
紙材で形成された本体と；
前記紙材で形成された上部と；
前記上部及び前記本体により形成された中央区画と；
フィルムで形成された包装材と
を備えるパッケージであって、前記フィルムが、
第１の融点を有する第１の材料を含む第１の層と；
第２の融点を有する第２の材料を含む第２の層と、
ここで、前記第２の融点は前記第１の融点より低く、前記第２の層の第１の面は前記第１の層の第１の面に結合されている；
前記第２の層の第２の面に塗布された防湿コーティングであって、金属酸化物を含む防湿コーティングと
を備える、パッケージ。
【請求項２】
前記フィルムが、前記第２の材料を含む第３の層をさらに備え、前記第３の層の第１の面が、前記第１の層の第２の面に結合され、前記第１の層の前記第２の面が、前記第１の層の前記第１の面とは反対側である、請求項１に記載のパッケージ。
【請求項３】
前記フィルムが、前記第３の層の第２の面に塗布された前記防湿コーティングをさらに備える、請求項２に記載のパッケージ。
【請求項４】
前記第１の材料が、第１のポリ乳酸材料であり、前記第２の材料が、第２のポリ乳酸材料である、請求項１に記載のパッケージ。
【請求項５】
前記第１のポリ乳酸材料又は前記第２のポリ乳酸材料の少なくとも一方が、トウモロコシベースである、請求項４に記載のパッケージ。
【請求項６】
前記第１の材料が、バイオベースのポリプロピレンである、請求項１に記載のパッケージ。
【請求項７】
前記防湿コーティングが、透明である、請求項１に記載のパッケージ。
【請求項８】
前記防湿コーティングが、酸化アルミニウム、酸化チタン、又は酸化アルミニウムチタンの少なくとも１つである、請求項１に記載のパッケージ。
【請求項９】
前記フィルムが、１日当たり１平方メートル当たり４グラム未満の透湿度を有する、請求項１に記載のパッケージ。
【請求項１０】
前記フィルムが、１日当たり１平方メートル当たり２グラム未満の透湿度を有する、請求項９に記載のパッケージ。
【請求項１１】
前記フィルムが、１５〜３０ミクロンの厚さである、請求項１に記載のパッケージ。
【請求項１２】
防湿コーティングを有するフィルムの製造方法であって、
第１の融点を有する第１の材料を含む第１の層を形成することと；
第２の融点を有する第２の材料を含む第２の層を形成することと、
ここで、前記第２の融点は前記第１の融点より低く；
前記第２の層の第１の面が、前記第１の層の第１の面に結合されており；
前記第２の層の第２の面を、金属酸化物を含む防湿コーティングでコーティングすることと、
ここで、前記第２の層の前記第２の面が、前記第２の層の前記第１の面とは反対側である、
を含む方法。
【請求項１３】
前記フィルムをコアの周りに巻き取って、前記フィルムのロールを形成することをさらに含む、請求項１２に記載の方法。
【請求項１４】
前記第２の材料を含む第３の層を形成することをさらに含み、前記第３の層の第１の面が、前記第１の層の第２の面に結合されている、請求項１２に記載の方法。
【請求項１５】
前記第３の層の第２の面を前記防湿コーティングでコーティングすることをさらに含む、請求項１４に記載の方法。
【請求項１６】
前記防湿コーティングが、原子層堆積工程によって前記第２の層の前記第２の面に塗布される、請求項１２に記載の方法。
【請求項１７】
前記原子層堆積工程が、真空下で行われる、請求項１６に記載の方法。
【請求項１８】
前記第１の層及び前記第２の層が、押出し工程によって形成される、請求項１２に記載の方法。
【請求項１９】
前記第１の材料が、第１のポリ乳酸材料であり、前記第２の材料が、第２のポリ乳酸材料である、請求項１２に記載の方法。
【請求項２０】
前記第１のポリ乳酸材料又は前記第２のポリ乳酸材料の少なくとも一方が、トウモロコシベースである、請求項１９に記載の方法。
【請求項２１】
前記第１の材料が、バイオベースのポリプロピレンである、請求項１２に記載の方法。
【請求項２２】
前記防湿コーティングが、透明である、請求項１２に記載の方法。
【請求項２３】
前記防湿コーティングが、酸化アルミニウム、酸化チタン、又は酸化アルミニウムチタンの少なくとも１つである、請求項１２に記載の方法。
【請求項２４】
前記フィルムが、１日当たり１平方メートル当たり４グラム未満の透湿度を有する、請求項１２に記載の方法。
【請求項２５】
前記フィルムが、１日当たり１平方メートル当たり２グラム未満の透湿度を有する、請求項２４に記載の方法。
【請求項２６】
前記フィルムが、１５〜３０ミクロンの厚さである、請求項１２に記載の方法。
【請求項２７】
第１の融点を有する第１の材料を含む第１の層と；
第２の融点を有する第２の材料を含む第２の層と、
ここで、前記第２の融点は前記第１の融点より低く、前記第２の層の第１の面が前記第１の層の第１の面に結合されており；
前記第２の層の第２の面に塗布された防湿コーティングであって、金属酸化物を含む防湿コーティングと
を備えるフィルム。
【請求項２８】
前記第２の材料を含む第３の層をさらに備え、前記第３の層の第１の面が、前記第１の層の第２の面に結合され、前記第１の層の前記第２の面が、前記第１の層の前記第１の面とは反対側である、請求項２７に記載のフィルム。
【請求項２９】
前記第１の材料が、第１のポリ乳酸材料であり、前記第２の材料が、第２のポリ乳酸材料である、請求項２７に記載のフィルム。
【請求項３０】
前記第１のポリ乳酸材料又は前記第２のポリ乳酸材料の少なくとも一方が、トウモロコシベースである、請求項２９に記載のフィルム。
【請求項３１】
前記防湿コーティングが、酸化アルミニウム、酸化チタン、又は酸化アルミニウムチタンの少なくとも１つである、請求項２７に記載のフィルム。
【発明の詳細な説明】
【技術分野】
【０００１】
関連出願の相互参照
本出願は、その内容全体が参照により本明細書に組み込まれる、２０１６年７月１２日に出願された米国特許出願第１５／２０８，３５２号に対する優先権を主張する。
【０００２】
本開示は、防湿パッケージ包装材に関する。
【背景技術】
【０００３】
シガレットは、従来パッケージで販売されており、各パッケージは多くの場合２０本のシガレットを含んでいる。典型的なシガレットパッケージは、略直方体の形状をしている。ある種類の一般的なシガレットパッケージは、いわゆる「ハードパック」、「クラッシュプルーフボックス」又は「ヒンジ式蓋付きパッケージ」の形態を有する容器を使用している。例えば、それぞれ参照により本明細書に組み込まれる、Ｆｏｘらに対する米国特許第３，８７４，５８１号明細書；Ｎｉｅｐｍａｎｎらに対する米国特許第３，９４４，０６６号明細書；Ａｌｌｅｎらに対する米国特許第４，８５２，７３４号明細書；Ｍｏｅｌｌｅｒに対する欧州特許第０３９２７３７号明細書；及びＪｏｎｅｓらに対する米国特許出願公開第２００８／０２３０４１０号明細書を参照されたい。別の種類の一般的なシガレットパッケージは、いわゆる「ソフトパック」の形態を有する容器を使用している。例えば、それぞれ参照により本明細書に組み込まれる、Ｔｒｉｐｏｄｉに対する米国特許第３，６９５，４２２号明細書；Ｓｐｒｉｎｋｅｌらに対する米国特許第４，７１７，０１７号明細書；及びＷｏｌｆｅに対する米国特許第５，３３３，７２９号明細書を参照されたい。両方の種類のシガレットパッケージが、通常、同じく略直方体の形態のカートンで、典型的には１カートンに対して１０個のパッケージで包装されている。
【０００４】
シガレットパッケージの追加の例は、それぞれ参照により本明細書に組み込まれる、Ｃａｒｔｅｒらに対する米国特許第８，５２２，５１５号明細書；Ｇｕｅｒｒｅｒａらに対する米国特許第８，１１８，１６１号明細書；Ｗｕに対する米国特許第７，８２３，７３１号明細書；Ｋｏｅｔｔｅｒらに対する米国特許第７，２２８，９６１号明細書；Ｓｔｒｉｎｇｆｉｅｌｄに対する米国特許第７，０４８，１１５号明細書；Ｈｅｎｓｏｎらに対する米国特許第７，０１４，０３９号明細書；Ｆａｇｇらに対する米国特許第６，３６４，１０６号明細書；Ｃｏｂｌｅｒらに対する米国特許第５，３７９，８８９号明細書；Ｂｕｒｒｏｗｓらに対する米国特許第５，２４８，０３１号明細書；Ｂｕｒｒｏｗｓらに対する米国特許第５，１３９，１４０号明細書；及びＬａｎｇｌｅｙらに対する米国特許第４，８０７，７４５号明細書に見出すことができる。
【０００５】
上記のシガレットパッケージは、典型的には折り曲げられ接着された紙材から形成される。紙材は、シガレットパッケージに構造的剛性を与える。しかしながら、その板紙自体はタバコ製品の適切な保存のために必要な水分保持特性を提供しない。したがって、ほとんどの市販のシガレットパッケージは、パック内から外部への水分の損失を防止するプラスチックフィルム内に封入されている。プラスチックフィルムは、典型的には、固有の防湿層を有する石油由来の透明二軸延伸ヒートシール可能ポリプロピレンフィルムである。これらのポリプロピレンフィルムを通過する透湿度は、ＡＳＴＭ  Ｄ１２４９により３８℃及び９０％相対湿度で測定したときに約４ｇ／ｍ２／日である。この防湿層は、パッケージが数ヶ月の貯蔵寿命を有することができるように、パック内のタバコを数ヶ月間加湿状態に維持する。しかしながら、これらのフィルムは、石油ベースの起源のために持続可能とは考えられていない。さらに、石油由来のプラスチックフィルムは、少しも生分解性ではなく、埋立廃棄物の一因となる。
【先行技術文献】
【特許文献】
【０００６】
【特許文献１】米国特許第３，８７４，５８１号明細書
【特許文献２】米国特許第３，９４４，０６６号明細書
【特許文献３】米国特許第４，８５２，７３４号明細書
【特許文献４】欧州特許第０３９２７３７号明細書
【特許文献５】米国特許出願公開第２００８／０２３０４１０号明細書
【特許文献６】米国特許第３，６９５，４２２号明細書
【特許文献７】米国特許第４，７１７，０１７号明細書
【特許文献８】米国特許第５，３３３，７２９号明細書
【特許文献９】米国特許第８，５２２，５１５号明細書
【特許文献１０】米国特許第８，１１８，１６１号明細書
【特許文献１１】米国特許第７，８２３，７３１号明細書
【特許文献１２】米国特許第７，２２８，９６１号明細書
【特許文献１３】米国特許第７，０４８，１１５号明細書
【特許文献１４】米国特許第７，０１４，０３９号明細書
【特許文献１５】米国特許第６，３６４，１０６号明細書
【特許文献１６】米国特許第５，３７９，８８９号明細書
【特許文献１７】米国特許第５，２４８，０３１号明細書
【特許文献１８】米国特許第５，１３９，１４０号明細書
【特許文献１９】米国特許第４，８０７，７４５号明細書
【発明の概要】
【発明が解決しようとする課題】
【０００７】
したがって、生分解性であり、また必要な防湿特性を与える持続可能に供給される透明フィルムを提供することが望ましいであろう。
【課題を解決するための手段】
【０００８】
上記及び他の必要性は、第１の態様において防湿コーティングフィルムを提供する本開示の態様によって満たされる。フィルムは、第１の融点を有する第１の材料を含む第１の層を含む。フィルムは、第２の融点を有する第２の材料を含む第２の層をさらに含む。第２の融点は、第１の融点より低い。第２の層の第１の面は、第１の層の第１の面に結合している。フィルムは、第２の層の第２の面に塗布された防湿コーティングを含み、防湿コーティングは金属酸化物を含む。
【０００９】
第２の態様では、防湿コーティングを有するフィルムを製造する方法が提供される。方法は、第１の融点を有する第１の材料を含む第１の層を形成することを含む。この方法はさらに、第２の融点を有する第２の材料を含む第２の層を形成することを含む。第２の融点は、第１の融点より低い。第２の層の第１の面は、第１の層の第１の面に結合している。方法は、第２の層の第２の面を、金属酸化物を含む防湿コーティングでコーティングすることをさらに含む。第２の層の第２の面は、第２層の第１の面とは反対側である。
【００１０】
第３の態様では、パッケージが提供される。パッケージは、紙材で形成された本体と上部とを含む。パッケージは、上部と本体とによって形成された中央区画を含む。パッケージは、フィルムで形成された包装材をさらに含む。フィルムは、第１の融点を有する第１の材料を含む第１の層と、第２の融点を有する第２の材料を含む第２の層とを含む。第２の融点は、第１の融点より低い。第２の層の第１の面は、第１の層の第１の面に結合されている。フィルムは、第２の層の第２の面に塗布された防湿コーティングをさらに含み、防湿コーティングは金属酸化物を含む。
【００１１】
本開示のさらなる特徴及び利点は、以下の説明においてより詳細に説明される。
【００１２】
本開示を一般的な用語で説明したが、ここで、必ずしも正確な縮尺で描かれていない添付の図面を参照する。
【図面の簡単な説明】
【００１３】
【図１】例示的な実施形態による防湿フィルムの断面図である。
【図２】例示的な実施形態による図１の防湿フィルムを製造する方法のフロー図である。
【図３】例示的な実施形態に従って形成されたシガレットパックの斜視図である。
【図４】図３のシガレットパックの別の斜視図である。
【図５】図１のフィルムに包装された図３のシガレットパックの図である。
【図６】例示的実施形態による、図１のフィルムに包装されたシガレットパックを製造する方法のフロー図である。
【発明を実施するための形態】
【００１４】
ここで、本開示の全てではないが一部の態様が示されている添付の図面を参照して、本開示を以下でより完全に説明する。実際に、本開示は多くの異なる形態で具体化されてもよく、本明細書に記載の態様に限定されると解釈されるべきではない。むしろ、これらの態様は、本開示が徹底的及び完全であり、本開示の範囲を当業者に十分に伝え、また適用可能な法的要件を満たすように提供される。同様の数字は、全体を通して同様の要素を指す。本明細書及び特許請求の範囲において使用される場合、単数形「ａ」、「ａｎ」及び「ｔｈｅ」は、文脈上明確に指示されない限り、複数の指示対象を含む。
【００１５】
本明細書に記載の様々な実施形態は、タバコ又はシガレットパッケージ等のパッケージ用の防湿フィルムに関する。フィルムは、生分解性であると共に透明であるポリ乳酸（「ＰＬＡ」）を含む。いくつかの構成では、フィルムはトウモロコシ由来である。フィルムは、比較的低い融点を有する２つの外側層に比べ、比較的高い融点を有するベース層を有するＰＬＡの複数の層を含む。外側層は、フィルムにヒートシール能力を提供する。いくつかの構成では、原子層堆積（「ＡＬＤ」）コーティング法を使用して、２〜１０ｎｍのコーティング厚を有する酸化アルミニウム、酸化チタン及び／又は酸化アルミニウムチタンからなる金属酸化物層でフィルムがコーティングされる。ＰＬＡフィルムへのＡＬＤコーティングは、ＡＬＤ金属酸化物層の亀裂を誘発する折り目をフィルムに付けた後に、４ｇ／ｍ２／日未満の透湿度をもたらす。したがって、記載されたフィルムはシガレットパックを包装するためのポリプロピレンフィルムの代用品としての使用に好適である。ＰＬＡ包装パックの外観は、ポリプロピレンフィルムで包装されたパックと類似しているか、それよりもさらに優れている。
【００１６】
防湿フィルム
図１を参照すると、例示的フィルム１００の断面図が示されている。フィルム１００は、ベース層１０２、外側層１０４、及び内側層１０６からなる多層フィルムである。ベース層１０２は、外側層１０４と内側層１０６との間に配置されている。ベース層１０２、外側層１０４及び内側層１０６は、合計の厚さが１５〜３０ミクロンの間の厚さである。いくつかの構成では、ベース層１０２、外側層１０４及び内側層１０６の合計の厚さは、２０ミクロンの厚さである。いくつかの構成では、外側層１０４及び内側層１０６の厚さは、それぞれ１〜２ミクロンの間の厚さである。いくつかの構成では、ベース層１０２、外側層１０４及び内側層１０６は、共押出工程によって形成され、互いに結合される。押出し工程の後、フィルム１００は、コアの周りに巻かれてもよい。
【００１７】
外側層１０４及び内側層１０６は、第１の材料からなる。第１の材料は、第１のポリ乳酸（「ＰＬＡ」）材料である。第１のＰＬＡ材料は、透明で生分解性である。いくつかの構成では、第１のＰＬＡ材料は、トウモロコシベースである。第１のＰＬＡ材料は、第１の溶融温度を有する。いくつかの構成において、第１の溶融温度は、摂氏１２０度未満である。さらなる構成では、第１の溶融温度は、摂氏１００度未満である。ベース層１０２は、透明で第２の溶融温度を有する第２の材料からなる。第２の溶融温度は、フィルム１００にヒートシール能力を与える第１の溶融温度より高い。いくつかの構成において、第２の材料は、第２のポリ乳酸材料である。第２のＰＬＡ材料は、トウモロコシベースであってもよい。他の配置において、第２の材料は、バイオベースのポリプロピレンである。さらなる構成では、第２の材料は、第１の溶融温度よりも高い溶融温度を有するように改質された第１のＰＬＡ材料である。いくつかの構成において、第２の溶融温度は、摂氏１３０〜２２０度の間である。
【００１８】
フィルム１００は、コーティング１０８を含む。コーティング１０８は、フィルム１００に防湿層を提供する。コーティング１０８は、外側層１０４がコーティング１０８とベース層１０２との間に配置されるように、外側層１０４の自由表面に塗布される。いくつかの構成では、コーティング１０８は、内側層１０６がコーティング１０８とベース層１０２との間に配置されるように、内側層１０６の自由表面にも塗布される。
【００１９】
コーティング１０８は、透明又は実質的に透明な金属酸化物コーティングである。いくつかの構成では、コーティング１０８は、酸化アルミニウムチタン（「ＡＴＯ」）である。他の構成では、コーティング１０８は、酸化アルミニウム又は酸化チタンである。ＡＴＯで作製されたコーティングは、酸化アルミニウム又は酸化チタンから作製されたコーティングよりも柔軟でクラック耐性を有する。他の構成では、コーティングは、二酸化ケイ素（ＳｉＯ２）、酸化亜鉛（ＺｎＯ）等の他の金属酸化物を含む。コーティング１０８は、原子層堆積（「ＡＬＤ」）工程を通してフィルムに塗布される。いくつかの構成では、ＡＬＤ工程は、真空下で行われる。他の構成では、ＡＬＤ工程は、大気圧下で行われる。いくつかの構成では、ＡＬＤチャンバは、摂氏１００度未満の温度を有する。ＡＬＤ工程は、熱ＡＬＤ工程又はプラズマＡＬＤ（「ＰＥＡＬＤ」）工程であってもよい。ＡＬＤ工程の間、コーティング１０８のないフィルム１００のロールは、ＡＬＤコーティング機を通って供給され、そこでフィルム１００は、金属前駆体及び酸化剤の曝露を受けて、フィルム１００上に所望のＡＬＤコーティングを堆積する。いくつかの構成では、ＡＬＤコーティングは、フィルム１００の片面にのみ塗布される。他の構成では、ＡＬＤコーティングは、フィルム１００をＡＬＤコーティング機に１回通過させる、又は複数回通過させる間に、フィルム１００の両面に塗布される。したがって、金属酸化物は、フィルム１００上（例えば、外側層１０４上及び／又は内側層１０６上）に堆積されてコーティング１０８を形成する。いくつかの構成では、コーティング１０８は、３ナノメートルの厚さに形成される。
【００２０】
上述のように、コーティング１０８は、フィルム１００に防湿層を提供する。フィルムがコーティング１０８でコーティングされた後、フィルム１００は、（例えば、フィルムを使用してパッケージを包装する場合に行われるように）フィルム１００に折り目を付けた後に４ｇ／ｍ２／日未満の透湿度を有する。折り目は、コーティング１０８の亀裂を誘発する。いくつかの構成では、フィルム１００は、フィルム１００に折り目を付けた後に２ｇ／ｍ２／日未満の透湿度を有する。
【００２１】
以下でさらに詳細に説明されるように、フィルム１００は、パッケージ内の内容物を周囲からシールするために、パッケージ製品を包装するものとして使用され得る。フィルムに包装された得られるパッケージ製品は、防湿性とヒートシール性の両方を有する。
【００２２】
防湿フィルムの製造方法
様々な実施形態において、本明細書に記載の発明は、フィルム１００の製造方法に関する。図２を参照すると、例示的実施形態による防湿フィルム１００を製造する方法２００のフロー図が示されている。
【００２３】
方法２００は、フィルムのベース層１０２が形成されたときに始まる。いくつかの構成では、ベース層１０２は、第２の材料を押し出してベース層１０２のフィルムを形成することによって形成される。ベース層１０２は、１３〜２６ミクロンの間の厚さを有するように形成される。いくつかの構成では、ベース層１０２は、１６〜１８ミクロンの厚さを有するように形成される。上述のように、いくつかの構成では、第２の材料はＰＬＡ材料である。ＰＬＡ材料は、トウモロコシベースであってもよい。他の配置において、第２の材料は、バイオベースのポリプロピレンである。
【００２４】
２０４では、外側層１０４が形成される。いくつかの構成では、外側層１０４は、ベース層１０２の一方の側に第１の材料を押し出すことによって形成される。外側層１０４は、１〜２ミクロンの間の厚さを有するように形成される。上述のように、第１の材料は、トウモロコシベースのＰＬＡ材料等のＰＬＡ材料である。
【００２５】
２０６では、内側層が形成される。いくつかの構成では、内側層１０６は、外側層１０４とは反対側のベース層１０２の面に第１の材料を押し出すことによって形成される。内側層１０６は、１〜２ミクロンの間の厚さを有するように形成される。上述のように、第１の材料は、トウモロコシベースのＰＬＡ材料等のＰＬＡ材料である。
【００２６】
いくつかの構成では、ベース層１０２、外側層１０４及び内側層２０６は、共押出製造工程等の単一の製造工程で形成される。
【００２７】
２０８では、ベース層１０２、外側層１０４及び内側層１０６を備える部分的に完成したフィルムがコアの周りに巻き取られて、部分的に完成したフィルムのロールが形成される。いくつかの構成では、部分的に完成したフィルムが押出機を出ると、部分的に完成したフィルムがコアの周りに巻き取られる。部分的に完成したフィルムをコアの周りに巻き取って部分的に完成したフィルムのロールを形成することは、部分的に完成したフィルムの容易な保存及び輸送を可能にする。
【００２８】
２１０では、コーティング１０８が塗布される。部分的に完成したフィルムは、ロールからＡＬＤコーティング機に供給される。部分的に完成したフィルムがＡＬＤコーティング機を通って供給されると、コーティング１０８が外側層１０４の外側表面に堆積される。ＡＬＤコーティング機は、ＰＥＡＬＤ工程を利用してもよい。いくつかの構成では、ＡＬＤコーティング機のＡＬＤチャンバは、ＡＬＤコーティング工程中に摂氏１００度未満の温度を有する。いくつかの構成では、コーティング１０８の厚さは、２〜１０ナノメートルの間の厚さである。さらなる構成では、コーティング１０８の厚さは３ナノメートルの厚さである。いくつかの構成では、コーティング１０８は、ＡＴＯである。他の構成では、コーティング１０８は、酸化アルミニウム又は酸化チタンである。さらなる構成では、コーティング１０８は、二酸化ケイ素（ＳｉＯ２）、酸化亜鉛（ＺｎＯ）等の他の金属酸化物を含む。いくつかの実施形態において、ＡＬＤコーティング機はまた、コーティング１０８を内側層１０６の外側表面に塗布する。そのような実施形態では、コーティング１０８は、ＡＬＤコーティング機を通るフィルム１００の１回の通過、又はＡＬＤコーティング機を通るフィルム１００の複数回の通過で、両面に塗布され得る。完成したフィルム１００の全厚は、１５〜３０ミクロンの間の厚さである。いくつかの構成では、フィルムの全厚は、２０ミクロンの厚さである。
【００２９】
２１２では、完成したフィルム１００がコアの周りに巻き取られて、完成したフィルム１００のロールが形成される。ＡＬＤコーティング機を出た後、フィルム１００は、コアの周りに巻き取られて、完成したフィルム１００のロールが形成される。完成したフィルム１００のロールは、後の処理又は使用のために保存され得る。完成したフィルム１００をコアの周りに巻き取って完成したフィルム１００のロールを形成することは、完成したフィルム１００の容易な保存及び輸送を可能にする。
【００３０】
防湿フィルムに包装されたパッケージ
様々な実施形態において、本明細書に記載の発明は、防湿フィルム１００に包装されたパッケージに関する。例えば、パッケージは、シガレットパック、例えばＡｌｌｅｎらに対する米国特許第４，８５２，７３４号；Ｃａｒｔｅｒらに対する米国特許第８，５２２，５１５号；Ｇｕｅｒｒｅｒａらに対する米国特許第８，１１８，１６１号；Ｗｕに対する米国特許第７，８２３，７３１号；Ｋｏｅｔｔｅｒらに対する米国特許第７，２２８，９６１号；Ｓｔｒｉｎｇｆｉｅｌｄに対する米国特許第７，０４８，１１５号；Ｈｅｎｓｏｎらに対する米国特許第７，０１４，０３９号；Ｆａｇｇらに対する米国特許第６，３６４，１０６号；Ｃｏｂｌｅｒらに対する米国特許第５，３７９，８８９号；Ｂｕｒｒｏｗｓらに対する米国特許第５，２４８，０３１号；Ｂｕｒｒｏｗｓらに対する米国特許第５，１３９，１４０号；及びＬａｎｇｌｅｙらに対する米国特許第４，８０７，７４５号に記載のものであってもよい。
【００３１】
図３は、シガレットパック３００の斜視図を示す。シガレットパック３００は、上蓋３０２及び本体３０４を含む。上蓋３０２及び本体３０４は、少なくとも部分的に水分を透過する紙材からなる。図４に示されるように、上蓋３０２は、紙材の折り目から形成されたヒンジ４０２に沿って本体３０４から離れるように回転することができる。上蓋３０２が本体３０４から離れる方向に回転すると、中央区画４０４が現れる。中央区画４０４は、上記で組み込まれた特許文献に記載されている様式のいずれかでシガレットを収納する大きさ及び形状である。上蓋３０２が閉じられると（例えば、図３に示されるように）、中央区画４０４は、周囲環境から部分的にシールされる。しかしながら、湿気は依然として紙材を通過することができる（例えば、中央区画４０４内へ、又は中央区画４０４外へ）。
【００３２】
したがって、内容物（例えば、シガレット）が中央区画４０４に装填された後、上蓋３０２が閉じられ、パック３００がフィルム１００に包装される。図５に示されるように、パック３００は、フィルム１００に包装されている。フィルム１００は、折り曲げられて折り目が付けられ、重なり合うフラップ５０２及び５０４を形成する。フラップ５０２及び５０４は熱でシールされる。熱にさらされると、外側層１０４及び内側層１０６は柔軟になり、部分的に溶融してフラップ５０２及び５０４を互いに粘着させ、フラップ５０２と５０４の間にシールを形成する。フラップ５０２及び５０４がシールされた後、フィルム１００がパック３００から取り除かれるまで、フィルム１００はパック３００に防湿層を提供して、中央区画内の内容物を適切な湿度レベルに維持する。
【００３３】
防湿フィルムで包装されたシガレットパックの製造方法
様々な実施形態において、本明細書に記載される発明は、フィルム１００に包装されたシガレットパック（例えば、図５に示されるようなシガレットパック３００）を製造する方法に関する。図６を参照すると、例示的実施形態による、フィルム１００に包装されたシガレットパックを製造する方法６００のフロー図が示されている。方法６００は、シガレットパック製造機によって実行されてもよい。
【００３４】
方法５００は、６０２でシガレットパック３００が形成されたときに始まる。シガレットパック３００は、パッケージブランクを折り目に沿って折り曲げ、シガレットパックを接着剤で固定することによって形成される。６０４では、内容物がシガレットパック３００に挿入される。内容物は、例えば、中央区画４０４に装填されるシガレットであってもよい。６０４で内容物がシガレットパック３００に装填された後、シガレットパック３００は６０６で閉じられる。シガレットパック３００の上蓋３０２は閉じられる。６０８でシガレットパック３００がフィルム１００に包装され、６１０でフィルム１００がシールされる。フィルム１００は、フラップ５０２及び５０４に熱を加えることによってシールされる。
【００３５】
上記の説明及び関連する図面に示された教示の利益を有するこれらの開示に関連する当業者には、本明細書に記載された開示の多くの変更及び他の態様が思い浮かぶであろう。したがって、本開示は、開示された特定の態様に限定されるものではなく、均等物、修正及び他の態様が、添付の特許請求の範囲内に含まれることが意図されることが理解されるべきである。本明細書では特定の用語が使用されているが、それらは一般的及び説明的な意味でのみ使用され、限定のためではない。
【図１】
2019520277.tif 000003
【図２】
2019520277.tif 000004
【図３】
2019520277.tif 000005
【図４】
2019520277.tif 000006
【図５】
2019520277.tif 000007
【図６】
2019520277.tif 000008
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
紙材で形成された本体と；
前記紙材で形成された上部と；
前記上部及び前記本体により形成された中央区画と；
フィルムで形成された包装材と
を備えるパッケージであって、前記フィルムが、
第１の融点を有する第１の材料を含む第１の層と；
第２の融点を有する第２の材料を含む第２の層と、
ここで、前記第２の融点は前記第１の融点より低く、前記第２の層の第１の面は前記第１の層の第１の面に結合されている；
前記第２の層の第２の面に原子層堆積工程によって塗布された防湿コーティングであって、金属酸化物を含む防湿コーティングと
を備える、パッケージ。
【請求項２】
前記フィルムが、前記第２の材料を含む第３の層をさらに備え、前記第３の層の第１の面が、前記第１の層の第２の面に結合され、前記第１の層の前記第２の面が、前記第１の層の前記第１の面とは反対側である、請求項１に記載のパッケージ。
【請求項３】
前記フィルムが、前記第３の層の第２の面に塗布された前記防湿コーティングをさらに備える、請求項２に記載のパッケージ。
【請求項４】
前記第１の材料が、第１のポリ乳酸材料であり、前記第２の材料が、第２のポリ乳酸材料である、請求項１に記載のパッケージ。
【請求項５】
前記第１のポリ乳酸材料又は前記第２のポリ乳酸材料の少なくとも一方が、トウモロコシベースである、請求項４に記載のパッケージ。
【請求項６】
前記第１の材料が、バイオベースのポリプロピレンである、請求項１に記載のパッケージ。
【請求項７】
前記防湿コーティングが、透明である、請求項１に記載のパッケージ。
【請求項８】
前記防湿コーティングが、酸化アルミニウム、酸化チタン、又は酸化アルミニウムチタンの少なくとも１つである、請求項１に記載のパッケージ。
【請求項９】
前記フィルムが、１日当たり１平方メートル当たり４グラム未満の透湿度を有する、請求項１に記載のパッケージ。
【請求項１０】
前記フィルムが、１日当たり１平方メートル当たり２グラム未満の透湿度を有する、請求項９に記載のパッケージ。
【請求項１１】
前記フィルムが、１５〜３０ミクロンの厚さである、請求項１に記載のパッケージ。
【請求項１２】
防湿コーティングを有するフィルムの製造方法であって、
第１の融点を有する第１の材料を含む第１の層を形成することと；
第２の融点を有する第２の材料を含む第２の層を形成することと、
ここで、前記第２の融点は前記第１の融点より低く；
前記第２の層の第１の面が、前記第１の層の第１の面に結合されており；
原子層堆積工程を用いて、前記第２の層の第２の面を、金属酸化物を含む防湿コーティングでコーティングすることと、
ここで、前記第２の層の前記第２の面が、前記第２の層の前記第１の面とは反対側である、
を含む方法。
【請求項１３】
前記フィルムをコアの周りに巻き取って、前記フィルムのロールを形成することをさらに含む、請求項１２に記載の方法。
【請求項１４】
前記第２の材料を含む第３の層を形成することをさらに含み、前記第３の層の第１の面が、前記第１の層の第２の面に結合されている、請求項１２に記載の方法。
【請求項１５】
前記第３の層の第２の面を前記防湿コーティングでコーティングすることをさらに含む、請求項１４に記載の方法。
【請求項１６】
前記原子層堆積工程が、真空下で行われる、請求項１２に記載の方法。
【請求項１７】
前記第１の層及び前記第２の層が、押出し工程によって形成される、請求項１２に記載の方法。
【請求項１８】
前記第１の材料が、第１のポリ乳酸材料であり、前記第２の材料が、第２のポリ乳酸材料である、請求項１２に記載の方法。
【請求項１９】
前記第１のポリ乳酸材料又は前記第２のポリ乳酸材料の少なくとも一方が、トウモロコシベースである、請求項１８に記載の方法。
【請求項２０】
前記第１の材料が、バイオベースのポリプロピレンである、請求項１２に記載の方法。
【請求項２１】
前記防湿コーティングが、透明である、請求項１２に記載の方法。
【請求項２２】
前記防湿コーティングが、酸化アルミニウム、酸化チタン、又は酸化アルミニウムチタンの少なくとも１つである、請求項１２に記載の方法。
【請求項２３】
前記フィルムが、１日当たり１平方メートル当たり４グラム未満の透湿度を有する、請求項１２に記載の方法。
【請求項２４】
前記フィルムが、１日当たり１平方メートル当たり２グラム未満の透湿度を有する、請求項２３に記載の方法。
【請求項２５】
前記フィルムが、１５〜３０ミクロンの厚さである、請求項１２に記載の方法。
【請求項２６】
第１の融点を有する第１の材料を含む第１の層と；
第２の融点を有する第２の材料を含む第２の層と、
ここで、前記第２の融点は前記第１の融点より低く、前記第２の層の第１の面が前記第１の層の第１の面に結合されており；
前記第２の層の第２の面に塗布された防湿コーティングであって、金属酸化物を含む防湿コーティングと
を備えるフィルム。
【請求項２７】
前記第２の材料を含む第３の層をさらに備え、前記第３の層の第１の面が、前記第１の層の第２の面に結合され、前記第１の層の前記第２の面が、前記第１の層の前記第１の面とは反対側である、請求項２６に記載のフィルム。
【請求項２８】
前記第１の材料が、第１のポリ乳酸材料であり、前記第２の材料が、第２のポリ乳酸材料である、請求項２６に記載のフィルム。
【請求項２９】
前記第１のポリ乳酸材料又は前記第２のポリ乳酸材料の少なくとも一方が、トウモロコシベースである、請求項２８に記載のフィルム。
【請求項３０】
前記防湿コーティングが、酸化アルミニウム、酸化チタン、又は酸化アルミニウムチタンの少なくとも１つである、請求項２６に記載のフィルム。
【国際調査報告】
2019520277.tif 000009